СМЕСИ ПОЛИМЕРОВ И ИЗГОТОВЛЕННЫЕ ИЗ НИХ ИЗДЕЛИЯ

3
20
1. Полимерная композиция, включающая: (А) от 5,0 до 95,0 мас. % неоднородно разветвленного полимера этилена, содержащего полимерные звенья, образованные по меньшей мере из одного С-С-альфа-олефина, и обладающего значением CBDI, равным < 50,0%; и (В) от 95,0 до 5,0 мас. % полимера на основе этилена, где композиция обладает значением сопротивления разрыву в ПРН при испытании по Элмендорфу, которое больше, чем значение сопротивления разрыву в ПРН при испытании по Элмендорфу для полимерной композиции, находящейся на линии, соединяющей отдельные значения сопротивления разрыву в ПРН при испытании по Элмендорфу неоднородно разветвленного полимера и полимера на основе этилена.
2. Полимерная композиция по п. 1, включающая от 15,0 до 50,0 мас. % неоднородно разветвленного полимера этилена.
4
8
3. Полимерная композиция по п. 1 или 2, в которой неоднородно разветвленный полимер этилена содержит от 2,0 до 20,0 мол. % полимерных звеньев, образованных из С-С-альфа-олефина.
3
4. Полимерная композиция по п. 1 или 2, в которой неоднородно разветвленный полимер этилена обладает плотностью, равной от 0,915 до 0,950 г/см.
5. Полимерная композиция по п. 1 или 2, в которой неоднородно разветвленный полимер этилена обладает индексом расплава, определенным в соответствии со стандартом ASTM D1238 (190°С/2,16 кг), равным от 0,50 до 60,0 г/10 мин.
6. Полимерная композиция по п. 1 или 2, в которой полимер на основе этилена при анализе распределения сомономера обладает по меньшей мере первым пиком и вторым пиком, где первый пик обладает максимумом при значении log(Mw), равном от 4,0 до 5,4, и температурой элюирования при
ФЭПТ, равной от 70,0°С до 100,0, и второй пик обладает максимумом при значении log(Mw), равном от 5,0 до 6,0, и температурой элюирования при ФЭПТ, равной от 40,0°С до 70,0°С.
7. Полимерная композиция по п. 1 или 2, в которой полимер на основе этилена при анализе распределения сомономера обладает по меньшей мере первым пиком и вторым пиком, где первый пик обладает максимумом при значении log(Mw), равном от 4,3 до 5,0, и температурой элюирования при ФЭПТ, равной от 80,0°С до 95,0°С, и второй пик обладает максимумом при значении log(Mw), равном от 5,3 до 5,7, и температурой элюирования при ФЭПТ, равной от 45,0°С до 60,0°С.
8. Полимерная композиция по п. 1 или 2, в которой полимер на основе этилена при анализе распределения сомономера обладает по меньшей мере первым пиком и вторым пиком, где первый пик обладает максимумом при значении log(Mw), равном от 4,5 до 4,7, и температурой элюирования при ФЭПТ, равной от 85,0°С до 90,0°С, и второй пик обладает максимумом при значении log(Mw), равном от 5,4 до 5,6, и температурой элюирования при ФЭПТ, равной от 48,0°С до 54,0°С.
9. Полимерная композиция по п. 1 или 2, в которой полимер на основе этилена обладает:
i. индексом расплава, равным от примерно 0,1 г/10 мин до примерно 5,0 г/10 мин;
ii. отношением индексов расплава, равным от примерно 15 до примерно 30;
iii. среднемассовой молекулярной массой (Mw), равной от примерно 20000 до примерно 200000 г/моль;
iv. показателем молекулярно-массового распределения (Mw/Mn), равным от примерно 2,0 до примерно 4,5; и
3
v. плотностью, равной от 0,910 до 0,925 г/см.
10. Полимерная композиция по п. 1 или 2, для которой значение сопротивления разрыву в ПРН при испытании по Элмендорфу по меньшей мере
на 2,0% больше, чем значение сопротивления разрыву в ПРН при испытании по Элмендорфу для полимерной композиции, находящейся на линии, соединяющей отдельные значения сопротивления разрыву в ПРН при испытании по Элмендорфу неоднородно разветвленного полимера и полимера на основе этилена.
11. Композиция по п. 1 или 2, обладающая ударопрочностью при падении заостренного груза А, равной от 200,0 до 1400,0 г/мил.
3
20
12. Полимерная пленка, включающая по меньшей мере один слой, указанный по меньшей мере один слой включает: (А) от 5,0 до 95,0 мас. % неоднородно разветвленного полимера этилена, содержащего полимерные звенья, образованные по меньшей мере из одного С-С-альфа-олефина, и обладающего значением CBDI, равным менее 50,0%; и (В) от 95,0 до 50,0 мас. % полимера на основе этилена, при анализе распределения сомономера обладающего по меньшей мере первым пиком и вторым пиком, где первый пик обладает максимумом при значении log(Mw), равном от 4,0 до 5,4, и температурой элюирования при ФЭПТ, равной от 70,0°С до 100,0°С, и второй пик обладает максимумом при значении log(Mw), равном от 5,0 до 6,0, и температурой элюирования при ФЭПТ, равной от 40,0°С до 60,0°С.
13. Полимерная пленка по п. 12, обладающая значением сопротивления разрыву в ПРН при испытании по Элмендорфу, которое больше, чем ожидаемое значение сопротивления разрыву в ПРН при испытании по Элмендорфу, где ожидаемым значением является значение при составе полимерной пленки, находящемся на линии, соединяющей значение сопротивления разрыву в ПРН при испытании по Элмендорфу для пленки неоднородно разветвленного полимера и значение сопротивления разрыву в ПРН при испытании по Элмендорфу для пленки полимера на основе этилена.
14. Полимерная пленка по любому из пп. 12-13, включающая от 15,0 до 50,0 мас. % неоднородно разветвленного полимера этилена.
4
8
15. Полимерная пленка по п. 12 или 13, в которой неоднородно разветвленный полимер этилена содержит от 2,0 до 20,0 мол. % полимерных звеньев, образованных из С-С-альфа-олефина.
3
16. Полимерная пленка по п. 12 или 13, в которой неоднородно разветвленный полимер этилена обладает плотностью, равной от 0,915 до 0,950 г/см.
17. Полимерная пленка по п. 12 или 13, в которой неоднородно разветвленный полимер этилена обладает индексом расплава, определенным в соответствии со стандартом ASTM D-1238-E (190°С/2,16 кг), равным от 0,50 до 60,0 г/10 мин.
18. Полимерная пленка по п. 12 или 13, в которой полимер на основе этилена при анализе распределения сомономера обладает по меньшей мере первым пиком и вторым пиком, где первый пик обладает максимумом при значении log(Mw), равном от 4,0 до 5,4, и температурой элюирования при ФЭПТ, равной от 70,0°С до 100,0°С, и второй пик обладает максимумом при значении log(Mw), равном от 5,0 до 6,0, и температурой элюирования при ФЭПТ, равной от 40,0°С до 70,0°С.
19. Полимерная пленка по п. 12 или 13, в которой полимер на основе этилена при анализе распределения сомономера обладает по меньшей мере первым пиком и вторым пиком, где первый пик обладает максимумом при значении log(Mw), равном от 4,3 до 5,0, и температурой элюирования при ФЭПТ, равной от 80,0°С до 95,0°С, и второй пик обладает максимумом при значении log(Mw), равном от 5,3 до 5,7, и температурой элюирования при ФЭПТ, равной от 45,0°С до 60,0°С.
20. Полимерная пленка по п. 12 или 13, в которой полимер на основе этилена при анализе распределения сомономера обладает по меньшей мере первым пиком и вторым пиком, где первый пик обладает максимумом при значении log(Mw), равном от 4,5 до 4,7, и температурой элюирования при
ФЭПТ, равной от 85,0°С до 90,0°С, и второй пик обладает максимумом при значении log(Mw), равном от 5,4 до 5,6, и температурой элюирования при ФЭПТ, равной от 48,0°С до 54,0°С.
21. Полимерная пленка по п. 12 или 13, в которой полимер на основе этилена обладает:
i. индексом расплава, равным от примерно 0,1 г/10 мин до примерно 5,0 г/10 мин;
ii. отношением индексов расплава, равным от примерно 15 до примерно 30;
iii. среднемассовой молекулярной массой (Mw), равной от примерно 20000 до примерно 200000 г/моль;
iv. показателем молекулярно-массового распределения (Mw/Mn), равным от примерно 2,0 до примерно 4,5; и
3
v. плотностью, равной от 0,910 до 0,925 г/см.
22. Полимерная пленка по п. 12 или 13, для которой значение сопротивления разрыву в ПРН при испытании по Элмендорфу по меньшей мере на 2,0% больше, чем значение сопротивления разрыву в ПРН при испытании по Элмендорфу для полимерной композиции, находящейся на линии, соединяющей отдельные значения сопротивления разрыву в ПРН при испытании по Элмендорфу неоднородно разветвленного полимера и полимера на основе этилена.
23. Полимерная пленка по п. 12 или 13, обладающая ударопрочностью при падении заостренного груза А, равной от 200,0 до 1400,0 г/мил.